(57)【特許請求の範囲】
【請求項１】
リンを含むことを特徴とするＬＥＶ型結晶性アルミノシリケート。
【請求項２】
骨格金属に対するリンのモル比が０．０１以上、０．１５以下である請求項１に記載のＬＥＶ型結晶性アルミノシリケート。
【請求項３】
アルミニウムに対するリンのモル比が０．１以上、１．５以下である請求項１又は２に記載のＬＥＶ型結晶性アルミノシリケート。
【請求項４】
鉄又は銅の少なくともいずれかを含む請求項１乃至３のいずれか一項に記載のＬＥＶ型結晶性アルミノシリケート。
【請求項５】
シリカ源、アルミナ源、及び構造指向剤を含む原料組成物を結晶化する結晶化工程、を有するＬＥＶ型ゼオライトの製造方法において、上記構造指向剤がテトラメチルホスホニウムカチオン源であることを特徴とする請求項１乃至４のいずれか一項に記載のＬＥＶ型結晶性アルミノシリケートの製造方法。
【請求項６】
上記テトラメチルホスホニウムカチオン源が、テトラメチルホスホニウム水酸化物、テトラメチルホスホニウムブロミド、テトラメチルホスホニウムクロライド、及びテトラメチルホスホニウムヨージドの群から選ばれる少なくとも１種であることを特徴とする請求項５に記載のＬＥＶ型結晶性アルミノシリケートの製造方法。
【請求項７】
上記原料組成物中のシリカに対するテトラメチルホスホニウムカチオンのモル比が０．０１以上、０．５以下である請求項５又は６に記載のＬＥＶ型結晶性アルミノシリケートの製造方法。
【請求項８】
上記シリカ源及びアルミナ源が結晶性アルミノシリケートである請求項５乃至７のいずれか１項に記載のＬＥＶ型結晶性アルミノシリケートの製造方法。
【請求項９】
上記シリカ源及びアルミナ源がＦＡＵ型ゼオライトである請求項５乃至８のいずれか１項に記載のＬＥＶ型結晶性アルミノシリケートの製造方法。
【請求項１０】
原料組成物が、４級アンモニウムカチオン源を含む請求項５乃至９のいずれか一項に記載のＬＥＶ型結晶性アルミノシリケートの製造方法。
【請求項１１】
上記４級アンモニウムカチオン源が、コリンクロライド、コリンブロミド、コリンヨージド、コリン水酸化物、ジエチルジメチルアンモニウム水酸化物、ジエチルジメチルアンモニウムクロライド、ジエチルジメチルアンモニウムブロミド、ジエチルジメチルアンモニウムヨージドの群から選ばれる少なくとも１種である請求項１０に記載のＬＥＶ型結晶性アルミノシリケートの製造方法。
【請求項１２】
請求項１乃至４のいずれか一項に記載のＬＥＶ型結晶性アルミノシリケートを含むことを特徴とする窒素酸化物還元触媒。
【請求項１３】
請求項１乃至４のいずれか一項に記載のＬＥＶ型結晶性アルミノシリケートを使用することを特徴とする窒素酸化物還元方法。
【発明の詳細な説明】
【技術分野】
【０００１】
本発明は、リンを含有するＬＥＶ型ゼオライト、およびこのＬＥＶ型ゼオライトの製造方法に関するものである。より詳しくは、本発明は、触媒又はその基材に適した、リンを含有するＬＥＶ型ゼオライト、およびこのＬＥＶ型ゼオライトの製造方法に関する。
【背景技術】
【０００２】
ＬＥＶ型ゼオライトは、オレフィン製造用触媒や選択的接触還元触媒などの各種触媒用途としての応用が検討されている結晶性アルミノシリケートであり、これまで各種の構造指向剤を用いたＬＥＶ型ゼオライトの製造方法が報告されている。
例えば、１−メチル−１−アゾニア−４−アザビシクロ［２，２，２］オクタンを使用したＬＥＶ型ゼオライトの製造方法（特許文献１）、メチルキヌクリジンイオンを使用したＬＥＶ型ゼオライト（ＬＺ−１３２）の製造方法（特許文献２）、ジメチルジエチルアンモニウムを使用したＬＥＶ型ゼオライト（ＺＳＭ−４５）の製造方法（特許文献３）、アダマンタンアミンを使用したＬＥＶ型ゼオライト（Ｎｕ−３）の製造方法（特許文献４）、及び、コリン水酸化物を使用したＬＥＶ型ゼオライトの製造方法（非特許文献１）が、それぞれ開示されている。
一方、ゼオライトの触媒活性や耐熱性などの触媒特性を向上させるため、ゼオライトをリンで修飾することが報告されている（非特許文献２）。
【０００３】
従来のＬＥＶ型ゼオライトを高温雰囲気で使用した場合、その触媒特性が著しく低下する。触媒として使用するためには、ＬＥＶ型ゼオライトの一層の耐熱性の向上が必要であった。また、非特許文献２で開示されたリン修飾はＺＳＭ−５等の細孔径の大きいゼオライトを対象としたものである。いわゆる小細孔のゼオライトへリン修飾はリンの偏在が生じるため、ゼオライトの耐熱性が向上しないと考えられる。そのため、小細孔ゼオライトであるＬＥＶ型ゼオライトは、このような合成後のリン修飾は適用できず、当然、これまで小細孔ゼオライトへの後修飾によるリン修飾の検討はなされていない。これに加え、後修飾によりリンを含有させると、リン修飾のための追加の工程が必須となるだけでなく、リンが偏在しないように修飾するための緻密な製造条件の制御を必要とするため、製造プロセスが煩雑になる。このように、これまで耐熱性の高いＬＥＶ型ゼオライト、特にリン修飾など他元素の修飾により、ＬＥＶ型ゼオライトの耐熱性を向上させる手段はなかった。
【先行技術文献】
【特許文献】
【０００４】
【特許文献１】米国特許第３４５９６７６号明細書
【特許文献２】特開昭５８−１８１７２０号公報
【特許文献３】特開昭６０−１４５９１０号公報
【特許文献４】特開昭６３−４０７１８号公報
【非特許文献】
【０００５】
【非特許文献１】Ｍｉｃｒｏｐｏｒｏｕｓ  ａｎｄ  Ｍｅｓｏｐｏｒｏｕｓ  Ｍａｔｅｒｉａｌｓ、第１２２号、１４９−１５４頁（２００９年）
【非特許文献２】Ｊｏｕｒｎａｌ  ｏｆ  Ｃａｔａｌｙｓｉｓ  第２３７号、２６７−２７７頁（２００６年）
【発明の概要】
【発明が解決しようとする課題】
【０００６】
これらの課題に鑑み、本発明は、リンを含有するＬＥＶ型ゼオライト、ならびにこのリンを含有するＬＥＶ型ゼオライトの簡便で工業的な製造方法を提供することを目的とする。
【課題を解決するための手段】
【０００７】
本発明者等は、ＬＥＶ型ゼオライト及びその製造方法について検討した。その結果、リンを含有するＬＥＶ型ゼオライトが特に耐熱性に優れること、及び、ＬＥＶ型ゼオライトの製造方法において、特定の構造指向剤を用いることでＬＥＶ型ゼオライトの結晶化とリン修飾とを同時に行うことができ、これによりリンを含有するＬＥＶ型ゼオライトが得られることを見出し、本発明を完成するに至った。
すなわち、本発明の要旨は、以下のとおりである。
［１］  リンを含むことを特徴とするＬＥＶ型ゼオライト。
［２］  骨格金属に対するリンのモル比が０．０１以上、０．１５以下である上記［１］に記載のＬＥＶ型ゼオライト。
［３］  アルミニウムに対するリンのモル比が０．１以上、１．５以下である上記［１］又は［２］に記載のＬＥＶ型ゼオライト。
［４］  鉄又は銅の少なくともいずれかを含む上記［１］乃至［３］のいずれかに記載のＬＥＶ型ゼオライト。
［５］  シリカ源、アルミナ源、及び構造指向剤を含む原料組成物を結晶化する結晶化工程、を有するＬＥＶ型ゼオライトの製造方法において、上記構造指向剤がテトラメチルホスホニウムカチオン源であることを特徴とする上記［１］乃至［４］のいずれかに記載のＬＥＶ型ゼオライトの製造方法。
［６］  上記テトラメチルホスホニウムカチオン源が、テトラメチルホスホニウム水酸化物、テトラメチルホスホニウムブロミド、テトラメチルホスホニウムクロライド、及びテトラメチルホスホニウムヨージドの群から選ばれる少なくとも１種であることを特徴とする上記［５］に記載のＬＥＶ型ゼオライトの製造方法。
［７］  上記原料組成物中のシリカに対するテトラメチルホスホニウムカチオンのモル比が０．０１以上、０．５以下である上記［５］又は［６］に記載のＬＥＶ型ゼオライトの製造方法。
［８］  上記シリカ源及びアルミナ源が結晶性アルミノシリケートである上記［５］乃至［７］のいずれかに記載のＬＥＶ型ゼオライトの製造方法。
［９］  上記シリカ源及びアルミナ源がＦＡＵ型ゼオライトである上記［５］乃至［８］のいずれかに記載のＬＥＶ型ゼオライトの製造方法。
［１０］  原料組成物が、４級アンモニウムカチオン源を含む上記［５］乃至［９］のいずれかに記載のＬＥＶ型ゼオライトの製造方法。
［１１］  上記４級アンモニウムカチオン源が、コリンクロライド、コリンブロミド、コリンヨージド、コリン水酸化物、ジエチルジメチルアンモニウム水酸化物、ジエチルジメチルアンモニウムクロライド、ジエチルジメチルアンモニウムブロミド、ジエチルジメチルアンモニウムヨージドの群から選ばれる少なくとも１種である上記［１０］に記載のＬＥＶ型ゼオライトの製造方法。
［１２］  上記［１］乃至［４］のいずれかに記載のＬＥＶ型ゼオライトを含むことを特徴とする触媒。
［１３］  上記［１］乃至［４］のいずれかに記載のＬＥＶ型ゼオライトを含むことを特徴とする窒素酸化物還元触媒。
［１４］  上記［１］乃至［４］のいずれかに記載のＬＥＶ型ゼオライトを使用することを特徴とする窒素酸化物還元方法。
【発明の効果】
【０００８】
本発明により、リンを含有するＬＥＶ型ゼオライトを提供することができる。また、本発明により、リンを含有するＬＥＶ型ゼオライトの簡便で工業的な製造方法を提供することができる。
【図面の簡単な説明】
【０００９】
【図１】実施例１のＬＥＶ型ゼオライトのＸＲＤパターンである。
【図２】実施例１のＬＥＶ型ゼオライトの走査型電子顕微鏡写真である（図中、スケールは１μｍ）。
【発明を実施するための形態】
【００１０】
以下、本発明のＬＥＶ型ゼオライトについて詳細に説明する。
本発明のＬＥＶ型ゼオライトは、ＬＥＶ構造を有する。ＬＥＶ構造は、国際ゼオライト学会（ＩＺＡ）で定義される構造コードでＬＥＶ構造となる結晶構造である。
また、本発明のＬＥＶ型ゼオライトは、ＬＥＶ構造を有する結晶性アルミノシリケートであり、結晶性アルミノシリケートは、骨格金属（以下、「Ｔ原子」とする。）がアルミニウム（Ａｌ）とケイ素（Ｓｉ）であり、これらと酸素（Ｏ）のネットワークからなる骨格構造を有する。したがって、ＬＥＶ構造を有し、なおかつ、そのＴ原子にリン（Ｐ）を含むネットワークからなる骨格構造を有するアルミノフォスフェートやシリコアルミノホスフェートなどのゼオライト類縁物質と、本発明のＬＥＶ型ゼオライトとは異なる。
【００１１】
本発明のＬＥＶ型ゼオライトは、リンを含有する。これにより、骨格アルミニウムの熱安定性が向上し、本発明のＬＥＶ型ゼオライトの耐熱性が高くなる。これに加え、ゼオライト酸点がリンで修飾され、特定の触媒反応に適した酸強度が得られる。リンは、ＬＥＶ型ゼオライトの骨格以外、すなわち、Ｔ原子以外として含有される。例えば、リンはＬＥＶ型ゼオライトの細孔内、特に酸素８員環細孔内に含有される。なお、細孔内にリンが含有される場合、当該リンはＬＥＶ型ゼオライトの骨格酸素と化学結合を形成する場合もある。この場合、細孔内のリンと骨格酸素との結合は部分的な化学結合である。当該化学結合は、Ｔ原子と骨格酸素との化学結合と結合状態とが異なる。
本発明のＬＥＶ型ゼオライトに含有されるリンの状態としては、例えば、リン酸イオン、及びリン化合物の群から選ばれる少なくとも１種の状態を挙げることができる。
ここで、本発明のＬＥＶ型ゼオライトにおけるＴ原子とは、その骨格に含まれる金属、即ちＳｉ及びＡｌである。
【００１２】
本発明のＬＥＶ型ゼオライトにおける、アルミナに対するシリカのモル比（以下、「ＳｉＯ２／Ａｌ２Ｏ３比」とする。）は１０以上、更には１５以上であることが好ましい。ＳｉＯ２／Ａｌ２Ｏ３比が１０以上であることで、本発明のＬＥＶ型ゼオライトの耐熱性が高くなりやすい。一方、ＳｉＯ２／Ａｌ２Ｏ３比が１００以下、更には５０以下、また更には３５以下であれば、本発明のＬＥＶ型ゼオライトが触媒として十分な量の酸点を有する。
【００１３】
リンの含有量は、Ｔ原子に対するリンのモル比（以下、「Ｐ／Ｔ比」とする。）で０．１５以下であることが好ましい。Ｐ／Ｔ比が０．１２以下、更には０．０５以下であれば、ＬＥＶ型ゼオライトの細孔を有効に触媒反応に使うことができる。Ｐ／Ｔ比は０．００１以上、更には０．０１以上、また更には０．０２以上であればリンを含有することによる、耐熱性向上の効果が得られる。好ましいＰ／Ｔ比として０．００１以上、０．１０以下を挙げることができる。
【００１４】
さらに、本発明のＬＥＶ型ゼオライトは、Ｔ原子としてのＡｌに対するリンのモル比（以下、「Ｐ／Ａｌ比」とする。）が１．５以下、更には１．０以下であることが好ましい。Ｐ／Ａｌが１．５以下であれば、触媒として必要とされる酸点を有し、なおかつ、触媒用途として実用的な耐熱性を有するＬＥＶ型ゼオライトとなる。また、Ｔ原子としてのＡｌは酸点として機能する。Ｐ／Ａｌ比は０．０１以上、更には０．０２以上であれば、触媒活性を示す酸点としてのＡｌが多いＬＥＶ型ゼオライトとなる。触媒特性及び耐熱性の観点から、Ｐ／Ａｌ比は０．０５以上１．１５以下、更には０．１以上０．５以下であることが特に好ましい。
【００１５】
一般的に、ゼオライトに含まれるフッ素は、原料に由来したものである。原料にフッ素を含む化合物を使用して得られたゼオライトは、その製造コストが高いゼオライトとなりやすい。そのため、本発明のＬＥＶ型ゼオライトは、フッ素（Ｆ）を実質的に含んでいないこと、すなわちフッ素含有量が０ｐｐｍであることが好ましい。ランタン−アリザリンコンプレキソン吸光光度法など、通常の組成分析法により得られる測定値の測定限界を考慮すると、本発明のＬＥＶ型ゼオライトのフッ素含有量は１００ｐｐｍ以下を例示することができる。
【００１６】
本発明のＬＥＶ型ゼオライトは、銅（Ｃｕ）又は鉄（Ｆｅ）の少なくともいずれか、更には銅を含有していてもよい。銅又は鉄の少なくともいずれかを含有することで、本発明のＬＥＶ型ゼオライトが従来のＬＥＶ型ゼオライトよりも高い窒素酸化物還元率、更には高温高湿雰囲気に晒された後の窒素酸化物還元率が高くなる。本発明のＬＥＶ型ゼオライトは、従来のＬＥＶ型ゼオライトと比べ、特に高温高湿雰囲気に晒された後の２００℃以下の低温における窒素酸化物還元率が高くなる。
ここで、高温高湿雰囲気として、９００℃で、１０体積％のＨ２Ｏを含む空気を３００ｍＬ／分で流通させた雰囲気を挙げることができる。当該雰囲気に晒される時間が長くなることで、ゼオライトへの熱負荷が大きくなる。一般的には高温高湿下に晒される時間が長くなるほど、脱アルミニウムをはじめとする、ゼオライトの結晶性の低下が生じやすくなる。
銅又は鉄の少なくともいずれかは、本発明のＬＥＶ型ゼオライト重量に対する重量割合で１重量％以上５重量％以下、更には２重量％以上４重量％以下であることが好ましい。
【００１７】
本発明のＬＥＶ型ゼオライトは、酸点近傍にリンを含有する。そのため、アルコールやケトンからの低級オレフィン製造用触媒、クラッキング触媒、脱ろう触媒、異性化触媒、及び窒素酸化物還元触媒などの各種の触媒として使用することができる。また、酸化触媒や窒素酸化物還元触媒などの酸化還元触媒用途においては、本発明のＬＥＶ型ゼオライトに遷移金属を含有させて、遷移金属を含有したＬＥＶ型ゼオライトとして本発明のＬＥＶ型ゼオライト使用することができる。
【００１８】
以下、本発明のＬＥＶ型ゼオライトの製造方法について説明する。
本発明は、シリカ源、アルミナ源、及び構造指向剤を含む原料組成物を結晶化する結晶化工程、を有するＬＥＶ型ゼオライトの製造方法において、上記構造指向剤がテトラメチルホスホニウムカチオン源であることを特徴とするＬＥＶ型ゼオライトの製造方法である。
【００１９】
結晶化工程では、テトラメチルホスホニウムカチオン（以下、「ＴＭＰ」とする。）源を含有する原料組成物を結晶化する。ＴＭＰは構造指向剤（Ｓｔｒｕｃｔｕｒｅ  Ｄｉｒｅｃｔｉｎｇ  Ａｇｅｎｔ；以下、「ＳＤＡ」とする。）としての機能を有するだけでなく、リンの供給源となる。これにより、ＬＥＶ型ゼオライトの合成後にリンを修飾する工程を必須とする必要がなくなる。
【００２０】
原料組成物に含まれるＴＭＰ源として、ＴＭＰを含む化合物、更にはＴＭＰの硫酸塩、硝酸塩、ハロゲン化物及び水酸化物の群から選ばれる少なくとも１種を挙げることができる。より具体的なＴＭＰ源として、テトラメチルホスホニウム水酸化物（以下、「ＴＭＰＯＨ」とする。）、テトラメチルホスホニウムブロミド（以下、「ＴＭＰＢｒ」とする。）、テトラメチルホスホニウムクロライド（以下、「ＴＭＰＣｌ」とする。）、及びテトラメチルホスホニウムヨージド（以下、「ＴＭＰＩ」とする。）の群から選ばれる少なくとも１種であることが好ましく、ＴＭＰＯＨであることがより好ましい。
【００２１】
原料組成物は、４級アンモニウムカチオン源を含んでいてもよい。４級アンモニウムカチオン（以下、「４級Ｎ＋」とする。）は、ＳＤＡとしての機能を有する。原料組成物がＴＭＰＴＥＰに加え、４級Ｎ＋を含むことで、得られるＬＥＶ型ゼオライトのリン含有量の制御が容易になる。４級アンモニウムカチオン源は、ＬＥＶ型ゼオライトを指向する４級Ｎ＋を含む化合物であればよい。具体的な４級Ｎ＋源として、コリンクロライド、コリンブロミド、コリンヨージド、コリン水酸化物、ジエチルジメチルアンモニウム水酸化物、ジエチルジメチルアンモニウムクロライド、ジエチルジメチルアンモニウムブロミド、ジエチルジメチルアンモニウムヨージドの群から選ばれる少なくとも１種を挙げることができる。
結晶化工程に供する原料組成物を、ＴＭＰ、４級Ｎ＋及びＦＡＵ型の結晶性アルミノシリケートを含有する原料組成物とすることで、特に、リンの含有量が少ないＬＥＶ型ゼオライトの製造に適している。これにより、熱処理工程及び当該工程に係るコストや時間をかけずに本発明のＬＥＶ型ゼオライトを製造することができる。
【００２２】
原料組成物に含まれるシリカ源及びアルミナ源は、結晶性アルミノシリケート（ゼオライト）であることが好ましい。結晶性アルミノシリケートは、規則性がある結晶構造をしている。ＴＭＰの存在下で結晶性アルミシリケートを処理すると、結晶構造の規則性が適度に維持されながら結晶化が進行すると考えられる。そのため、シリカ源とアルミナ源が個別の化合物である場合、若しくはシリカ源及びアルミナ源が非結晶性の化合物である場合と比べ、シリカ源及びアルミナ源が結晶性アルミノシリケートであることで、ＬＥＶ型ゼオライトがより効率よく結晶化する。
【００２３】
単一相のＬＥＶ型ゼオライトを得るため、結晶性アルミノシリケートはＦＡＵ型ゼオライトであることが好ましく、Ｘ型ゼオライト又はＹ型ゼオライトの少なくともいずれかであることが好ましく、Ｙ型ゼオライトであることがより好ましい。
結晶性アルミノシリケートのＳｉＯ２／Ａｌ２Ｏ３比として１．２５以上を挙げることができ、更には１０以上、更には２０以上が挙げられる。一方、ＳｉＯ２／Ａｌ２Ｏ３比は１００以下、更には５０以下であればよい。
【００２４】
原料組成物が含有する結晶性アルミノシリケートは、任意のカチオンタイプのものであればよい。原料組成物が含有する結晶性アルミノシリケートのカチオンタイプとして、ナトリウム型（Ｎａ型）、プロトン型（Ｈ＋型）及びアンモニウム型（ＮＨ４型）の群から選ばれる少なくとも１種を挙げることができ、プロトン型であることが好ましい。
結晶性アルミノシリケートを含んでいれば、これ以外のシリカ源又はアルミナ源を含有しなくてもよい。また、ＬＥＶ型ゼオライトの結晶化の効率化の観点から、原料組成物は非結晶性のシリカ源又は非結晶性のアルミナ源を含んでいないことが好ましく、結晶性アルミノシリケート以外のシリカ源及びアルミナ源を含んでいないことがより好ましい。
【００２５】
原料組成物は、シリカ源、アルミナ源、及びＴＭＰ源に加え、アルカリ源、及び水を含んでいればよい。
アルカリ源は、アルカリ金属を含む水酸化物を挙げることができる。より具体的には、リチウム、ナトリウム、カリウム、ルビジウム及びセシウムの群からなる少なくとも１種を含む水酸化物であり、更にはナトリウム又はカリウムの少なくともいずれかを含む水酸化物であり、また更にはナトリウムを含む水酸化物である。また、シリカ源及びアルミナ源がアルカリ金属を含む場合、当該アルカリ金属もアルカリ源とすることができる。
水は純水を使用してもよいが、各原料を水溶液として使用してもよい。
【００２６】
原料組成物はこれらの原料を含み、なおかつ、以下の組成であることが好ましい。
アルミナに対するシリカのモル比（ＳｉＯ２／Ａｌ２Ｏ３比）は１０以上、更には２０以上であればよい。一方、ＳｉＯ２／Ａｌ２Ｏ３比は１００以下、更には５０以下、また更には４０以下であればよい。
シリカに対するアルカリ金属カチオンのモル比（以下、「アルカリ／ＳｉＯ２比」とする。）は０．０１以上、更には０．０５以上である。一方、アルカリ／ＳｉＯ２比は１以下、更には０．５以下、更には０．３以下であればよい。
シリカに対するＴＭＰのモル比（以下、「ＴＭＰ／ＳｉＯ２比」とする。）は０．０１以上、更には０．０５以上である。一方、ＴＭＰ／ＳｉＯ２比は０．５以下である。
シリカに対するＯＨのモル比（以下、「ＯＨ／ＳｉＯ２比」とする。）は１以下、更には０．５以下である。ＯＨ／ＳｉＯ２比が０．５以下であることで、より高い収率でＬＥＶ型ゼオライトを得ることができる。通常、原料組成物のＯＨ／ＳｉＯ２比は、０．１以上となる。
【００２７】
シリカに対する水（Ｈ２Ｏ）のモル比（以下、「Ｈ２Ｏ／ＳｉＯ２比」とする。）は２０以下、更には１５以下であれば、より効率よくＬＥＶ型ゼオライトが得られる。適度な流動性を有する原料組成物とするため、Ｈ２Ｏ／ＳｉＯ２比は３以上、更には５以上であればよい。
原料組成物が４級Ｎ＋源を含有する場合、シリカに対する４級Ｎ＋のモル比（以下、「４級Ｎ＋／ＳｉＯ２比」とする。）は０を超え、更には０．０５以上を挙げることができる。一方、４級Ｎ＋／ＳｉＯ２比は１以下、更には０．５以下、また更には０．４以下であればよい。
原料組成物に含まれるＴＭＰ及び４級Ｎ＋の割合は、目的とするＬＥＶ型ゼオライトのリン含有量により任意の割合とすることができる。ＴＭＰ及び４級Ｎ＋の合計に対する４級Ｎ＋のモル比（以下、「４級Ｎ＋／ＳＤＡ比」とする。）は０以上、１未満、更には０．１以上、０．９以下、また更には０．５以上、０．９以下を挙げられる。
【００２８】
特に好ましい原料組成物の組成として以下のものを挙げることができる。
ＳｉＯ２／Ａｌ２Ｏ３比  ＝１０以上、５０以下
アルカリ／ＳｉＯ２比    ＝０．０１以上、０．５以下
ＴＭＰ／ＳｉＯ２比      ＝０．０１以上、０．５以下
ＯＨ／ＳｉＯ２比        ＝０．１以上、０．５以下
Ｈ２Ｏ／ＳｉＯ２比      ＝３以上、２０以下
さらに、原料組成物が４級Ｎ＋源を含む場合の好ましい原料組成物の組成は、
ＳｉＯ２／Ａｌ２Ｏ３比  ＝２０以上、５０以下
アルカリ／ＳｉＯ２比    ＝０．０５以上、０．３以下
ＴＭＰ／ＳｉＯ２比      ＝０．１以上、０．５以下
４級Ｎ＋／ＳｉＯ２比    ＝０を超え、０．５以下
４級Ｎ＋／ＳＤＡ比      ＝０．１以上、０．９以下
ＯＨ／ＳｉＯ２比        ＝０．１以上、０．５以下
Ｈ２Ｏ／ＳｉＯ２比      ＝３以上、１５以下
を挙げることができる。
【００２９】
原料組成物は、種結晶としてゼオライト、更にはＬＥＶ型ゼオライトを含んでいてもよい。種結晶を含有することでＬＥＶ型ゼオライトの結晶化がより促進される。
原料組成物の種結晶の含有量は、原料組成物に含まれるシリカ及びアルミナの合計重量に対する、種結晶のシリカ及びアルミナの合計重量として０重量％を超えていればよく、更には０．１重量％以上、また更には１重量％以上であればよい。種結晶の含有量が高くなるほど結晶化は促進される。種結晶の混合量は２０重量％以下、更には１５％以下、また更には１０％以下、であれば、本発明のＬＥＶ型ゼオライトが得られる。
【００３０】
なお、原料組成物にフッ素を含む化合物が含まれると、その製造コストが高くなりやすい。そのため、原料組成物はフッ素（Ｆ）を実質的に含んでいないことが好ましい。
なお、本発明における組成は、エネルギー分散型Ｘ線測定法（以下、「ＥＤＸ法」とする。）や、誘導結合プラズマ発光分光分析法（以下、「ＩＣＰ法」とする。）などの公知の組成分析法により測定することができる。
【００３１】
結晶化工程では、上記の各原料を含む原料組成物を水熱合成することにより、これを結晶化処理する。結晶化処理は、原料組成物を密閉容器に充填し、これを加熱すればよい。
結晶化温度は８０℃以上であれば、原料組成物の結晶化が結晶化する。温度が高いほど、結晶化が促進される。そのため、結晶化温度は１００℃以上、更には１２０℃以上であることが好ましい。原料組成物が結晶化すれば、必要以上に結晶化温度を高くする必要はない。そのため、結晶化温度は２００℃以下、更には１６０℃以下、また更には１５０℃以下であればよい。また、結晶化は原料組成物を攪拌した状態、又は静置した状態のいずれの状態で行うことができる。
結晶化時間としては、通常、５時間〜７日間、好ましくは１〜７日間である。
【００３２】
本発明の製造方法では、結晶化工程の後、洗浄工程、乾燥工程及びイオン交換工程の少なくともいずれか（以下、「後処理工程」とする。）を含んでいてもよい。
洗浄工程は、結晶化後のＬＥＶ型ゼオライトと液相とを固液分離する。洗浄工程は、公知の方法で固液分離をし、固相として得られるＬＥＶ型ゼオライトを純水で洗浄すればよい。
【００３３】
乾燥工程は、結晶化工程後又は洗浄工程後のＬＥＶ型ゼオライトから水分を除去する。乾燥工程の条件は任意であるが、結晶化工程後又は洗浄工程後のＬＥＶ型ゼオライトを、大気中、５０℃以上、１５０℃以下で２時間以上、静置することが例示できる。
結晶化後のＬＥＶ型ゼオライトは、そのイオン交換サイト上にアルカリ金属イオン等の金属イオンを有する場合がある。イオン交換工程では、これをアンモニウムイオン（ＮＨ４＋）や、プロトン（Ｈ＋）等の非金属カチオンにイオン交換する。アンモニウムイオンへのイオン交換は、ＬＥＶ型ゼオライトを塩化アンモニウム水溶液に混合、攪拌することが挙げられる。また、プロトンへのイオン交換は、ＬＥＶ型ゼオライトをアンモニアでイオン交換した後、これを焼成することが挙げられる。
【００３４】
本発明の製造方法は、ＬＥＶ型ゼオライトに銅又は鉄の少なくともいずれか、更には銅を含有させる金属含有工程を含んでいてもよい。
金属含有工程は、ＬＥＶ型ゼオライトのイオン交換サイト又は細孔の少なくともいずれかに銅又は鉄の少なくともいずれかが含有される方法であればよい。具体的な方法として、イオン交換法、蒸発乾固法及び含浸担持法の群から選ばれる少なくともいずれかを挙げることができ、含浸担持法、更には銅又は鉄の少なくともいずれかを含む化合物を含む水溶液とＬＥＶ型ゼオライトとを混合する方法が挙げることができる。
銅又は鉄の少なくともいずれかを含む化合物は、銅又は鉄の少なくともいずれかの無機酸塩、更には銅又は鉄の少なくともいずれかの硫酸塩、硝酸塩、酢酸塩及び塩化物の群から選ばれる少なくとも１種を挙げることができる。
【００３５】
本発明の製造方法が金属含有工程を有する場合、金属含有工程の後、さらに、洗浄工程、乾燥工程、又は活性化工程の少なくともいずれか１以上の工程を含んでいてもよい。
洗浄工程は、ＬＥＶ型ゼオライトの不純物等を除去されれば、任意の洗浄方法を用いることができる。例えば、金属含有ＬＥＶ型ゼオライトを十分量の純水で洗浄することが挙げられる。
乾燥工程は、ＬＥＶ型ゼオライトの水分を除去する。ＬＥＶ型ゼオライトを、大気中で、１００℃以上、２００℃以下で処理することが例示できる。
活性化工程は、ＬＥＶ型ゼオライトに含まれる有機物を除去する。ＬＥＶ型ゼオライトを、大気中、２００℃を超え、６００℃以下で処理することが例示できる。
【実施例】
【００３６】
以下、実施例を用いて本発明を説明する。しかしながら、本発明はこれら実施例に限定されるものではない。なお、「比」は特に断らない限り、「モル比」である。
（結晶構造の同定）
一般的なＸ線回折装置（装置名：Ｍｉｎｉ  Ｆｌｅｘ、リガク社製）を使用し、試料のＸＲＤ測定をした。線源にはＣｕＫα線（λ＝１．５４０５Å）を用い、測定範囲は２θとして５°から５０°の範囲で測定した。
得られたＸＲＤパターンと、非特許文献１のＦｉｇ．１（ｆ）に記載のＸＲＤパターンとを比較することで、試料の構造を同定した。
【００３７】
（組成分析）
試料のＳｉＯ２／Ａｌ２Ｏ３比は、ＥＤＸ法又はＩＣＰ法により測定した。ＥＤＸ法による測定は、一般的なエネルギー分散型Ｘ線分光装置（装置名：Ｓ−４８００、日立製作所製）を使用し、試料のＳｉＯ２／Ａｌ２Ｏ３比を求めた。
ＩＣＰ法による測定は、フッ酸と硝酸の混合水溶液に試料を溶解して試料溶液を調製した。一般的なＩＣＰ装置（装置名：ＯＰＴＩＭＡ５３００ＤＶ、ＰｅｒｋｉｎＥｌｍｅｒ社製）を使用して、当該試料溶液を誘導結合プラズマ発光分光分析（ＩＣＰ−ＡＥＳ）でＳｉ及びＡｌを測定し、ＳｉＯ２／Ａｌ２Ｏ３比を求めた。
また、ＩＣＰ法ではＳｉ及びＡｌに加えてＰを測定し、Ｐ／Ａｌ比及びＰ／Ｔ比を求めた。
【００３８】
実施例１
以下の組成となるように、純水、水酸化ナトリウム及びＦＡＵ型ゼオライト（Ｙ型、カチオンタイプ：プロトン型、ＳｉＯ２／Ａｌ２Ｏ３比＝３２）を、４０％ＴＭＰＯＨ（テトラメチルホスホニウム水酸化物）水溶液に添加、混合して原料組成物を得た。
ＳｉＯ２／Ａｌ２Ｏ３比  ＝３２
Ｎａ／ＳｉＯ２比        ＝０．１
ＴＭＰ／ＳｉＯ２比      ＝０．４
ＯＨ／ＳｉＯ２比        ＝０．５
Ｈ２Ｏ／ＳｉＯ２比      ＝５
得られた原料組成物を密閉容器内に充填し、これを静置した状態で１２５℃、７日間の条件で原料組成物を結晶化させた。結晶化後の原料組成物を固液分離し、純水で洗浄した後、７０℃で乾燥して本実施例のゼオライトを得た。当該ゼオライトは、ＬＥＶ構造の単一相からなるＬＥＶ型ゼオライトであった。本実施例のＬＥＶ型ゼオライトのＸＲＤパターンを図１に示した。ＥＤＸ法により求められた組成は、ＳｉＯ２／Ａｌ２Ｏ３比＝２０．８であった。また、ＩＣＰ法により求められた組成は、ＳｉＯ２／Ａｌ２Ｏ３比＝１７、Ｐ／Ａｌ比＝１．０１、及びＰ／Ｔ比＝０．１１であった。
また、本実施例のＬＥＶ型ゼオライトの評価結果を表１に、ＳＥＭ写真を図２に示した。
【００３９】
比較例１
以下の組成となるように、純水、塩化ナトリウム、及びＦＡＵ型ゼオライト（Ｙ型、カチオンタイプ：プロトン型、ＳｉＯ２／Ａｌ２Ｏ３比＝３１）を、コリン水酸化物（５０％水溶液）に添加、混合して原料組成物を得た。
ＳｉＯ２／Ａｌ２Ｏ３比    ＝３１
Ｎａ／ＳｉＯ２比        ＝０．２
４級Ｎ＋／ＳｉＯ２比    ＝０．５
ＯＨ／ＳｉＯ２比        ＝０．５
Ｈ２Ｏ／ＳｉＯ２比      ＝５
得られた原料組成物を実施例１と同様の方法で結晶化、後処理することでＬＥＶ型ゼオライトを得た。ＩＣＰ法による組成は、ＳｉＯ２／Ａｌ２Ｏ３比＝１９、Ｐ／Ａｌ比＝０、及びＰ／Ｔ比＝０であった。本比較例のＬＥＶ型ゼオライトの評価結果を表１に示した。
【００４０】
【表１】
0006494034.tif 000002
【００４１】
表１より、テトラメチルホスホニウムカチオンを用いた場合にリンを含有するＬＥＶ型ゼオライトが直接得られることが確認できた。
【００４２】
実施例２
以下の組成となるように、純水、水酸化ナトリウム、４級アンモニウムカチオンとしてコリン水酸化物（５０％水溶液）、ＦＡＵ型ゼオライト（Ｙ型、カチオンタイプ：プロトン型、ＳｉＯ２／Ａｌ２Ｏ３比＝３１）、及び、種結晶として比較例１で得られたＬＥＶ型ゼオライトを、４０％ＴＭＰＯＨ水溶液に添加、混合して原料組成物を得た。
ＳｉＯ２／Ａｌ２Ｏ３比  ＝３１
Ｎａ／ＳｉＯ２比        ＝０．１
ＴＭＰ／ＳｉＯ２比      ＝０．２
４級Ｎ＋／ＳｉＯ２比    ＝０．２
４級Ｎ＋／ＳＤＡ        ＝０．５
ＯＨ／ＳｉＯ２比        ＝０．５
Ｈ２Ｏ／ＳｉＯ２比      ＝５
種結晶                  ＝５ｗｔ％
得られた原料組成物を実施例１と同様の方法で結晶化、後処理することでＬＥＶ型ゼオライトを得た。ＩＣＰ法による組成は、ＳｉＯ２／Ａｌ２Ｏ３比＝２１、Ｐ／Ａｌ比＝１．１２、Ｐ／Ｔ比＝０．１０であった。本実施例のＬＥＶ型ゼオライトの評価結果を表２に示した。
【００４３】
実施例３
原料組成物を以下の組成とした以外は、実施例２と同様の方法でＬＥＶ型ゼオライトを得た。
ＳｉＯ２／Ａｌ２Ｏ３比  ＝３１
Ｎａ／ＳｉＯ２比        ＝０．１
ＴＭＰ／ＳｉＯ２比      ＝０．３
４級Ｎ＋／ＳｉＯ２比    ＝０．１
４級Ｎ＋／ＳＤＡ比      ＝０．２５
ＯＨ／ＳｉＯ２比        ＝０．５
Ｈ２Ｏ／ＳｉＯ２比      ＝５
種結晶                  ＝５ｗｔ％
ＩＣＰ法による組成は、ＳｉＯ２／Ａｌ２Ｏ３比＝２０、Ｐ／Ａｌ比＝１．４０、Ｐ／Ｔ比＝０．１３であった。本実施例のＬＥＶ型ゼオライトの評価結果を表２に示した。
【００４４】
実施例４
原料組成物を以下の組成とした以外は、実施例２と同様の方法でＬＥＶ型ゼオライトを得た。
ＳｉＯ２／Ａｌ２Ｏ３比  ＝３１
Ｎａ／ＳｉＯ２比        ＝０．１
ＴＭＰ／ＳｉＯ２比      ＝０．０５
４級Ｎ＋／ＳｉＯ２比    ＝０．３５
４級Ｎ＋／ＳＤＡ比      ＝０．８８
ＯＨ／ＳｉＯ２比        ＝０．５
Ｈ２Ｏ／ＳｉＯ２比      ＝５
種結晶                  ＝５ｗｔ％
ＩＣＰ法による組成は、ＳｉＯ２／Ａｌ２Ｏ３比＝１９、Ｐ／Ａｌ比＝０．３３、Ｐ／Ｔ比＝０．０３であった。本実施例のＬＥＶ型ゼオライトの評価結果を表２に示した。
【００４５】
【表２】
0006494034.tif 000003
【００４６】
実施例５
実施例４のＬＥＶ型ゼオライトを、大気中、６００℃で１０時間焼成した後、塩化アンモニウム水溶液を用いてイオン交換して、ＮＨ４型のゼオライトとした。ＮＨ４型ゼオライト１．３ｇに硝酸銅水溶液を添加し、これを乳鉢で混合した。なお、硝酸銅水溶液は硝酸銅３水和物１２８ｍｇを純水０．５ｇに溶解して硝酸銅水溶液を調製したものを使用した。
混合後の試料を１１０℃で一晩乾燥した後、空気中、５５０℃で１時間焼成し、これを本実施例の銅含有ＬＥＶ型ゼオライトとした。本実施例の銅含有ＬＥＶ型ゼオライトの評価結果を表３に示す。
【００４７】
比較例２
比較例１のＬＥＶ型ゼオライトを使用したこと、及び、硝酸銅３水和物１７８ｍｇを純水０．５ｇに溶解して硝酸銅水溶液を１．６ｇ使用したこと以外は、実施例５と同様な方法で、銅含有ＬＥＶ型ゼオライトを得た。得られた銅含有ＬＥＶ型ゼオライトの評価結果を表３に示す。
【００４８】
【表３】
0006494034.tif 000004
【００４９】
測定例１
実施例５及び比較例２の銅含有ＬＥＶ型ゼオライトに水熱耐久処理を施し、水熱耐久処理前後の窒素酸化物還元特性を評価した。処理条件及び評価条件は以下のとおりである。
（水熱耐久処理）
試料をプレス成形後、凝集径１２メッシュ〜２０メッシュの凝集粒子とした。得られた凝集粒子３ｍＬを常圧固定床流通式反応管に充填し、これに１０体積％のＨ２Ｏを含む空気を３００ｍＬ／分で流通させて水熱耐久処理を行った。水熱耐久処理は、９００℃で１時間及び４時間のいずれかの時間で行った。
【００５０】
（窒素酸化物還元率の測定）
試料の窒素酸化物還元率は、以下に示すアンモニアＳＣＲ方法により測定した。
すなわち、試料をプレス成形した後、凝集径１２〜２０メッシュの凝集粒子とした。得られた凝集粒子体を１．５ｍＬ量りとり、これを反応管に充填した。その後、２００℃で、窒素酸化物を含む以下の組成からなる処理ガスを当該反応管に流通させた。処理ガスの流量は１．５Ｌ／分、及び空間速度（ＳＶ）は６０，０００ｈ−１として測定を行った。
【００５１】
＜処理ガス組成＞
ＮＯ    ：２００ｐｐｍ
ＮＨ３  ：２００ｐｐｍ
Ｏ２    ：１０容量％
Ｈ２Ｏ  ：３容量％
残部    ：Ｎ２
反応管に流通させた処理ガス中の窒素酸化物濃度（２００ｐｐｍ）に対する、触媒流通後の処理ガス中の窒素酸化物濃度（ｐｐｍ）を求め、以下の式に従って、窒素酸化物還元率を求めた。
窒素酸化物還元率（％）＝｛１−（接触後の処理ガス中の窒素酸化物濃度／接触前の処理ガス中の窒素酸化物濃度）｝×１００
水熱耐久処理前と１時間の水熱耐久処理後の２００℃における窒素酸化物還元率を表４に示す。
【００５２】
【表４】
0006494034.tif 000005
【００５３】
表４より、実施例５は水熱耐久処理前後において、２００℃以下における窒素酸化物還元率が５０％以上の示すことが確認できた。これに対し、比較例２は、水熱耐久処理前の窒素酸化物還元率は高いが、１時間の水熱耐久処理において急激に窒素酸化物還元率が低下した。これより、本発明の窒素酸化物は耐久性が高く、低温における窒素酸化物還元率が高い値を維持できることが確認できた。
【００５４】
測定例２
水熱耐久処理の時間を１時間及び４時間としたこと以外は、測定例１と同様な方法で、実施例５の銅含有ＬＥＶ型ゼオライトについて行った。結果を表５に示す。
【００５５】
【表５】
0006494034.tif 000006
【００５６】
表５より、本発明のＬＥＶ型ゼオライトは長期間、高温高湿下に晒されたとしても、２００℃以下の窒素酸化物還元率が高く、水熱耐久処理前と同等の触媒特性を有することが確認できた。
【００５７】
測定例３
窒素酸化物還元率の測定を３００℃、４００℃及び５００℃のいずれかの温度で行ったこと以外は、測定例１と同様な方法で窒素酸化物還元率を測定した。結果を表６に示す。
【００５８】
【表６】
0006494034.tif 000007
【００５９】
表６より、本発明のＬＥＶ型ゼオライトは、３００℃以上における窒素酸化物還元率が従来のＬＥＶ型ゼオライトと同等である一方、高温高湿下に晒された後の窒素酸化物還元率は従来のＬＥＶ型ゼオライトよりも高いことが分かった。これより、本発明のＬＥＶ型ゼオライトは、２００℃以下の低温のみならず、３００℃以上の高温下における窒素酸化物還元特性が高いことが確認できた。
【産業上の利用可能性】
【００６０】
本発明のＬＥＶ型ゼオライトは、例えば、アルコールやケトンからの低級オレフィン製造用触媒、クラッキング触媒、脱ろう触媒、異性化触媒、及び排気ガスからの窒素酸化物還元触媒として使用することできる。さらに、窒素酸化物還元触媒として使用することができる。
【図１】
0006494034.tif 000008
【図２】
0006494034.tif 000009